(57)【要約】【課題】  ブチル再生ゴムから製造されるブチルゴム粘着剤と同様の粘着特性を有し、広い温度領域で使用できるブチルゴム粘着剤を得るための架橋型ブチルゴムコンパウンドと、これを使用したブチルゴム粘着剤、さらに上記ブチルゴム粘着剤を用いた粘着テープまたはシートを提供する。【解決手段】  レギュラーブチルゴムに充填剤、軟化剤、架橋剤、促進剤を配合して、ブチル再生ゴム製造工程と同様の工程で製造した架橋型ブチルゴムコンパウンドをブチルゴム粘着剤の主原料とする。【選択図】  なし【特許請求の範囲】
【請求項１】
ブチルゴム粘着剤において、レギュラーブチルゴムを架橋剤および促進剤によって架橋させ、少なくとも充填剤、軟化剤および老化防止剤を添加した架橋型ブチルゴムコンパウンドを含有したことを特徴とするブチルゴム粘着剤。
【請求項２】
上記架橋型ブチルゴムコンパウンドが、レギュラーブチルゴム１００重量部に対して、充填剤６０〜１３０重量部、軟化剤１０〜６０重量部、架橋剤１〜１０重量部、促進剤１〜１０重量部及び老化防止剤１〜１０重量部を配合したことを特徴とする請求項１記載のブチルゴム粘着剤。
【請求項３】
上記架橋型ブチルゴムコンパウンド１００重量部に対して、粘着付与樹脂３０〜７０重量部、充填剤１５０〜２５０重量部、プロセスオイル２０〜１００重量部、架橋剤０．０３〜０．２重量部及び架橋助剤０．３〜５重量部を配合したことを特徴とする請求項１記載のブチルゴム粘着剤。
【請求項４】
請求項１乃至請求項３のいずれかに記載のブチルゴム粘着剤を基材上に塗工してなることを特徴とする粘着テープまたはシート。
【請求項５】
請求項１乃至請求項３のいずれかに記載のブチルゴム粘着剤を剥離ライナー上に塗工してなることを特徴とする基材無しの粘着テープまたはシート。
【請求項６】
請求項１乃至請求項３のいずれかに記載のブチルゴム粘着剤を剥離ライナー上に塗工し、基材を貼り合わせ、さらに、その上にブチルゴム粘着剤を塗工してなることを特徴とする粘着テープまたはシート。
【請求項７】
上記ブチルゴム粘着剤が任意の色に着色されていることを特徴とする請求項４乃至請求項６のいずれかに記載の粘着テープまたはシート。
【発明の詳細な説明】
【技術分野】
【０００１】
本発明は、ブチルゴム粘着剤および上記粘着剤を用いて作製する粘着テープまたはシートに関するもので、特に、レギュラーブチルゴムを架橋させて充填剤、軟化剤等と共にコンパウンドとした架橋型ブチルゴムコンパウンドを主原料として作製したブチルゴム粘着剤および上記粘着剤を用いた粘着テープまたはシートに関するものである。
【背景技術】
【０００２】
通常、ブチルゴム粘着剤は、ブチルゴムチューブを主原料とし、再生剤を添加したブチル再生ゴムをベースとして、各種添加剤と共に混練して製造されている。このブチル再生ゴムは、様々なタイヤメーカーのブチルゴムチューブを集めて加工されるため、ムーニー粘度、灰分量、アセトン抽出量などの物性値が同じでも、ブチルゴムチューブに元々含まれている様々な添加剤の影響で、粘着剤の特性が安定しないケースがある。また、ブチルゴムチューブは、廃タイヤから供給されるが、道路の舗装化が進み、チューブレスタイヤが増えてきていることから、近い将来、主原料であるブチルゴムチューブが枯渇する可能性がある。
【０００３】
また、部分的に架橋したブチルゴムコンパウンドを主原料として、各種添加剤と共に製造されるブチルゴム粘着剤もあるが、部分架橋ブチルゴムコンパウンドはブチル再生ゴムと比較して分子量が高いため、粘着剤としたときに、低温領域での特性を出しにくい。低温領域での特性を得ようとして、軟化剤などの各種添加剤を多量に使用すると、高温領域でのフローが起こりやすく、結果として、使用温度範囲の広い粘着剤が得られにくい。
【０００４】
ブチルゴム系粘着剤における、部分架橋型ブチルゴムコンパウンドの使用例としては、特許文献１が見られる。
【０００５】
【特許文献１】特開平10−36597号公報
【発明の開示】
【発明が解決しようとする課題】
【０００６】
しかし、特許文献１記載の使用例は、遮水が主な目的であり、経時で架橋が進むため、一般的な防水テープとしての用途には適していない。
【０００７】
本発明の目的は、レギュラーブチルゴムを架橋させて充填剤、軟化剤と共にコンパウンドとした架橋型ブチルゴムコンパウンドをブチルゴム粘着剤の主原料として、ブチル再生ゴムから製造されるブチルゴム粘着剤と同様の粘着特性を有し、広い温度領域で使用できるブチルゴム粘着剤及びそれを用いた粘着テープまたはシートを提供することにある。
【課題を解決するための手段】
【０００８】
上記の課題を解決するために、本発明は特許請求の範囲に記載の構成とするものである。
【０００９】
すなわち、本発明のブチルゴム粘着剤は、レギュラーブチルゴムを架橋剤および促進剤によって架橋させ、少なくとも充填剤、軟化剤および老化防止剤を添加した架橋型ブチルゴムコンパウンドを含有する。
【００１０】
この場合、上記架橋型ブチルゴムコンパウンドは、レギュラーブチルゴム１００重量部に対して、充填剤６０〜１３０重量部、軟化剤１０〜６０重量部、架橋剤１〜１０重量部、促進剤１〜１０重量部及び老化防止剤１〜１０重量部を配合する。
【００１１】
また、この場合、本発明のブチルゴム粘着剤は、上記架橋型ブチルゴムコンパウンド１００重量部に対して、粘着付与樹脂３０〜７０重量部、充填剤１５０〜２５０重量部、プロセスオイル２０〜１００重量部、架橋剤０．０３〜０．２重量部及び架橋助剤０．３〜５重量部を配合する。
【００１２】
また、本発明の粘着テープまたはシートは、上記ブチルゴム粘着剤を基材上に塗工してなる。
【００１３】
また、本発明の粘着テープまたはシートは、基材無しの粘着テープまたはシートであって、上記ブチルゴム粘着剤を剥離ライナー上に塗工してなる。
【００１４】
また、本発明の粘着テープまたはシートは、上記ブチルゴム粘着剤を剥離ライナー上に塗工し、基材を貼り合わせ、さらに、その上にブチルゴム粘着剤を塗工してなる。
【００１５】
これらの場合、上記粘着テープまたはシートは、上記ブチルゴム粘着剤が任意の色に着色されている。
【発明の効果】
【００１６】
本発明のブチルゴム粘着剤は、レギュラーブチルゴムを架橋剤および促進剤によって架橋させ、少なくとも充填剤、軟化剤、老化防止剤を添加した架橋型ブチルゴムコンパウンドを含有するから、ブチルゴムチューブを主成分とするブチル再生ゴムを主原料としたブチルゴム粘着剤と同等の粘着特性を有し、低温条件下でも高い初期接着性を有し、高温条件下でも粘着剤がフローしない粘着テープまたはシートを得ることが可能である。
【００１７】
この場合、上記架橋型ブチルゴムコンパウンドは、レギュラーブチルゴム１００重量部に対して、充填剤６０〜１３０重量部、軟化剤１０〜６０重量部、架橋剤１〜１０重量部、促進剤１〜１０重量部および老化防止剤１〜１０重量部を配合してあるから、上記架橋型ブチルゴムコンパウンドを主原料とするブチルゴム粘着剤は、ブチル再生ゴムを主原料としたブチルゴム粘着剤と同等の粘着特性を有し、低温条件下でも高い初期接着性を有し、高温条件下でも粘着剤がフローしない粘着テープまたはシートを得ることが可能である。
【００１８】
また、この場合、上記架橋型ブチルゴムコンパウンド１００重量部に対して、
粘着付与樹脂３０〜７０重量部、充填剤１５０〜２５０重量部、プロセスオイル２０〜１００重量部、架橋剤０．０３〜０．２重量部及び架橋助剤０．３〜５重量部を配合してあるから、ブチル再生ゴムを主原料としたブチルゴム粘着剤と同等の粘着特性を有し、低温条件下でも高い初期接着性を有し、高温条件下でも粘着剤がフローしない粘着テープまたはシートを得ることが可能である。
【００１９】
また、本発明の粘着テープまたはシートは、上記ブチルゴム粘着剤を基材上に塗工してあるから、低温から高温まで安定した粘着特性を有し、低温時の断続剥がれがなく、かつ、高温時にフローすることがない。
【００２０】
また、本発明の粘着テープまたはシートは、基材無しの粘着テープまたはシートであって、上記ブチルゴム粘着剤を剥離ライナー上に塗工してあるから、低温から高温まで安定した粘着特性を有し、低温時の断続剥がれがなく、かつ、高温時にフローすることがない。
【００２１】
また、本発明の粘着テープまたはシートは、上記ブチルゴム粘着剤を剥離ライナー上に塗工し、基材を貼り合わせ、さらに、その上にブチルゴム粘着剤を塗工してあるから、低温から高温まで安定した粘着特性を有し、低温時の断続剥がれがなく、かつ、高温時にフローすることがない。
【００２２】
これらの場合、上記粘着テープまたはシートは、上記ブチルゴム粘着剤が任意の色に着色されているから、淡色のブチルゴムコンパウンドを主原料とする上記ブチルゴム粘着剤に適切な顔料を添加することによって、従来と同じ黒色はもちろんのこと、白色または灰色、茶色などの色彩を持つ任意の色彩の粘着テープやシートを得ることが可能である。
【発明を実施するための最良の形態】
【００２３】
上記の課題は、ブチルゴム粘着剤において、レギュラーブチルゴムに充填剤、軟化剤、架橋剤、促進剤および老化防止剤を配合して、ブチル再生ゴム製造工程と同様の工程で製造する架橋型ブチルゴムコンパウンドを主原料としたブチルゴム粘着剤を用いることによって解決できる。
【００２４】
ブチル再生ゴムの製造は、材料ゴムを粉砕ロールで粉末状にし、再生剤を添加した後、脱硫釜(蒸気圧力釜)で加熱して脱硫を行う。この後、リファイナーロールで粒状のゴムをすりつぶし、シート状に巻き取ることで製品とする。
【００２５】
架橋型ブチルゴムコンパウンドは、ブチル再生ゴムの製造設備を使用し、レギュラーブチルゴムに充填剤、軟化剤、架橋剤、促進剤および老化防止剤を添加して混合し、脱硫釜で架橋させ、リファイナーロールでシート状に巻き取ることで製造することができる。
【００２６】
さらに、ブチルゴム粘着剤は、上記架橋型ブチルゴムコンパウンドに粘着付与樹脂、充填剤、プロセスオイル、架橋剤および架橋助剤を添加し、ニーダー等により混練することにより得られる。
【００２７】
架橋型ブチルゴムコンパウンド製造時、レギュラーブチルゴムに添加する充填剤は、ブチルゴム粘着剤に任意の色彩を持たせるため、また、ブチルゴムの補強性を高める目的のためにも使用される。充填剤としては、炭酸カルシウム、酸化チタン、クレー、シリカ、タルク、カーボンブラック等があるが、特に、炭酸カルシウムや酸化チタンを用いることが望ましい。充填剤の添加量は、レギュラーブチルゴム１００重量部に対して、少なくとも６０重量部以上が必要であり、特に、７０〜１３０重量部が望ましい。なお、充填剤は２種類以上を併用してもよい。充填剤量が６０重量部未満では、凝集力が低下し、フロー性に劣るものとなり、また、ゴム分の比率が高くなることにより、コスト上、得策とは言えない。１３０重量部を超える場合は、ゴム弾性に劣る上、ムーニー粘度が高くなり過ぎ、ブチルゴム粘着剤の主原料としては好ましくない。
【００２８】
また、レギュラーブチルゴムに添加する軟化剤としては、プロセスオイルや液状ポリブテン、液状ポリブタジエン等が使用できるが、プロセスオイルを使用するのが望ましい。軟化剤の添加量は、レギュラーブチルゴム１００重量部に対して少なくとも１０重量部以上が必要であり、２０〜６０重量部が望ましい。１０重量部未満では、レギュラーブチルゴムと充填剤が均一になりにくく、加工性に劣るものとなり、６０重量部を超える場合は、ムーニー粘度が低くなり過ぎて実用的ではない。
【００２９】
また、レギュラーブチルゴムに添加する架橋剤は、硫黄や、チウラム系のテトラメチルチウラムスルフィド（ＴＭＴＤ）、ジペンタメチレンチウラムテトラスルフィド（ＤＰＴＴ）またはｐ−キノンジオキシム等が一般的に使用されるが、そのなかでもＴＭＴＤを使用するのが望ましい。架橋剤の添加量は、レギュラーブチルゴム１００重量部に対して、少なくとも１重量部以上が必要であり、２〜１０重量部が望ましい。１重量部未満では架橋度が低く、粘着剤の加工時に架橋工程に時間をかけなくてはならず、コスト面で好ましくない。１０重量部を超える場合は、架橋度が高くなりすぎて初期の練り落とし時間が長くなるため、架橋剤量が少ない場合と同様にコスト面で好ましくない。
【００３０】
また、レギュラーブチルゴムに添加する促進剤としては、チウラム系や、チアゾール系あるいはジチオカルバミン酸塩等が使用され、それぞれが併用して用いられる。促進剤の添加量は、レギュラーブチルゴム１００重量部に対して、少なくとも１重量部以上が必要であり、架橋剤の種類および添加量に合わせて添加するため、その量は２〜１０重量部が望ましい。
【００３１】
また、レギュラーブチルゴムに添加する老化防止剤としては、フェノール系、ジフェニルアミン（ＤＰＡ）系、トリメチルジヒドロキノリン（ＴＭＤＱ）系、硫黄系等が使用されるが、粘着剤を任意の色に着色することを考えると、非汚染性のフェノール系老化防止剤が望ましい。老化防止剤の添加量は、レギュラーブチルゴム１００重量部に対して、少なくとも１重量部以上が必要であり、２〜１０重量部が望ましい。２重量部未満では、架橋型ブチルゴムコンパウンドの劣化が避けられず、１０重量部を超える場合は、ブチルゴムに対する着色の問題がある。
【００３２】
以上のことから、レギュラーブチルゴム１００重量部に対して、充填剤６０〜１３０重量部、軟化剤１０〜６０重量部、架橋剤１〜１０重量部、促進剤１〜１０重量部及び老化防止剤１〜１０重量部を含有した架橋型ブチルゴムコンパウンドを主原料として使用することにより、広い温度範囲で使用可能なブチルゴム粘着剤を得ることができる。
【００３３】
ブチルゴム粘着剤製造時、架橋型ブチルゴムコンパウンドに添加する粘着付与樹脂としては、石油樹脂、テルペン樹脂等がある。粘着付与樹脂の添加量は、架橋型ブチルゴムコンパウンド１００重量部に対して、３０〜７０重量部が望ましい。３０重量部未満では、所望の粘着力を発揮せず、また、７０重量部を超えると、低温条件下での使用において、初期接着性が低下する。
【００３４】
また、ブチルゴム粘着剤製造時、架橋型ブチルゴムコンパウンドに添加する充填剤としては、炭酸カルシウム、酸化チタン、クレー、シリカ、タルク、カーボンブラック等がある。充填剤の添加量は、架橋型ブチルゴムコンパウンド１００重量部に対して、１５０〜２５０重量部が望ましい。１５０重量部未満では、粘着剤に十分な補強効果を付与できず、凝集力が低下する。２５０重量部を超えると、ブチルゴム系粘着剤の特徴のひとつである粗面接着性が低下する。
【００３５】
また、ブチルゴム粘着剤製造時、架橋型ブチルゴムコンパウンドに添加するプロセスオイルは、架橋型ブチルゴムコンパウンド１００重量部に対して、２０〜１００重量部が望ましい。２０重量部未満では、粘着剤のムーニー粘度が高くなるために、加工性が低下し、１００重量部を超えると、凝集力が低下して、高温特性が低下する。
【００３６】
また、ブチルゴム粘着剤製造時、架橋型ブチルゴムコンパウンドに添加する架橋剤としては、硫黄や、チウラム系のテトラメチルチウラムスルフィド（ＴＭＴＤ）、ジペンタメチレンチウラムテトラスルフィド（ＤＰＴＴ）またはｐ−キノンジオキシム等が一般的に使用されるが、そのなかでもｐ−キノンジオキシムを使用するのが望ましい。架橋剤の添加量は、架橋型ブチルゴムコンパウンド１００重量部に対して、０．０３〜０．２重量部が望ましい。０．０３重量部未満では、十分な架橋密度とならず、高温条件下で粘着剤がフローする。また、０．２重量部を超えると、粘着特性に対しての影響は小さく、コスト面で望ましくない。
【００３７】
また、ブチルゴム粘着剤製造時、架橋型ブチルゴムコンパウンドに添加する架橋助剤としては、チウラム系や、チアゾール系あるいはジチオカルバミン酸塩、金属酸化物等があるが、そのなかでも金属酸化物が望ましい。架橋助剤の添加量は、架橋型ブチルゴムコンパウンド１００重量部に対して、０．３〜５重量部が望ましい。０．３重量部未満では、架橋剤の効果を十分に発揮することができず、５重量部を超えると、粘着剤の架橋に対しては過剰量であり、コスト面で望ましくない。
【００３８】
以下に実施の形態を挙げ、本発明の内容について、さらに具体的に説明する。ただし、ここに挙げる実施例は、本発明の一部の例を挙げたもので、本発明の架橋型ブチルゴムコンパウンドを用いた粘着剤および上記粘着剤を用いた粘着テープまたはシートは、各実施例に限定されるものではない。基材あるいは剥離ライナーへの塗工については、押出し加工にて行うことも可能であり、本発明の内容を逸脱しない変更などは、本発明の趣旨に含まれる。
【実施例】
【００３９】
〔実施例１〕
ブチル再生ゴムの製造設備を使用し、レギュラーブチルゴム１００重量部に対して、炭酸カルシウム８０重量部、硫黄６重量部、促進剤ＴＭＴＤ６重量部、プロセスオイル４０重量部、フェノール系老化防止剤６重量部を添加して、混合し、脱硫釜で架橋させ、リファイナーロールでシート状に巻き取ることにより、架橋型ブチルゴムコンパウンドを得た。次に、上記架橋型ブチルゴムコンパウンド１００重量部に対して、石油樹脂４５重量部、プロセスオイル６６重量部、炭酸カルシウム２２５重量部、酸化チタン２０重量部、ｐ−キノンジオキシム０．０３重量部、金属酸化物３重量部からなる組成物をニーダーにて混練して、白色のブチルゴム粘着剤を得た。次に、片面に剥離剤層を設けた基材の他方の面に上記ブチルゴム粘着剤をカレンダーで塗工し、厚さ１ｍｍの粘着テープを作製した。(試料番号１)
〔実施例２〕
実施例１と同様に、架橋型ブチルゴムコンパウンドを得た。次に、上記架橋型ブチルゴムコンパウンド１００重量部に対して、石油樹脂５０重量部、プロセスオイル６６重量部、炭酸カルシウム２２０重量部、酸化チタン５重量部、カーボンブラック１０重量部、ｐ−キノンジオキシム０．０３重量部、金属酸化物５重量部からなる組成物をニーダーにて混練して、灰色のブチルゴム粘着剤を得た。次に、両面剥離ライナーに上記ブチルゴム粘着剤をカレンダーで塗工し、厚さ１ｍｍの基材無し粘着テープを作製した。（試料番号２）
〔実施例３〕
レギュラーブチルゴム１００重量部、炭酸カルシウム１３０重量部、硫黄１０重量部、促進剤ＴＭＴＤ１０重量部、プロセスオイル６０重量部、フェノール系老化防止剤１０重量部からなる組成物を実施例１と同様の工程で製造し、架橋型ブチルゴムコンパウンドを得た。次に、上記架橋型ブチルゴム１００重量部に対して、石油樹脂４５重量部、プロセスオイル６６重量部、炭酸カルシウム２２０重量部、カーボンブラック３０重量部、ｐ−キノンジオキシム０．２重量部、金属酸化物５重量部からなる組成物をニーダーにて混練して、黒色のブチルゴム粘着剤を得た。次に、上記粘着剤を剥離ライナーに塗工し、基材を貼り合わせ、さらに、その上に、上記ブチルゴム粘着剤を塗工し、厚さ１ｍｍの両面粘着テープを作製した。(試料番号３)
〔実施例４〕
実施例３と同様に、架橋型ブチルゴムコンパウンドを得た。次に、上記架橋型ブチルゴム１００重量部に対して、石油樹脂４０重量部、プロセスオイル５０重量部、炭酸カルシウム１３０重量部、酸化チタン２０重量部、ｐ−キノンジオキシム０．０３重量部、金属酸化物０．３重量部からなる組成物をニーダーにて混練して、白色のブチルゴム粘着剤を得た。次に、上記粘着剤を剥離ライナーに塗工し、基材を貼り合わせ、さらに、その上に、上記ブチルゴム粘着剤を塗工し、厚さ１ｍｍの両面粘着テープを作製した。(試料番号４)
〔実施例５〕
レギュラーブチルゴム１００重量部、炭酸カルシウム１３０重量部、硫黄１重量部、促進剤ＴＭＴＤ１重量部、プロセスオイル１０重量部、フェノール系老化防止剤１０重量部からなる組成物を実施例１と同様の工程で製造し、架橋型ブチルゴムコンパウンドを得た。次に、上記架橋型ブチルゴム１００重量部に対して、石油樹脂７０重量部、プロセスオイル１００重量部、炭酸カルシウム２２０重量部、カーボンブラック３０重量部、ｐ−キノンジオキシム０．２重量部、金属酸化物５重量部からなる組成物をニーダーにて混練して、黒色のブチルゴム粘着剤を得た。次に、上記ブチルゴム粘着剤を片面に剥離層を設けた基材の他方の面に、カレンダーにて塗工し、厚さ１ｍｍの粘着テープを作製した。(試料番号５)
〔実施例６〕
レギュラーブチルゴム１００重量部、炭酸カルシウム６０重量部、硫黄１０重量部、促進剤ＴＭＴＤ１０重量部、プロセスオイル６０重量部、フェノール系老化防止剤１重量部からなる組成物を実施例１と同様の工程で製造し、架橋型ブチルゴムコンパウンドを得た。次に、上記架橋型ブチルゴム１００重量部に対して、石油樹脂３０重量部、プロセスオイル２０重量部、炭酸カルシウム２００重量部、カーボンブラック３０重量部、ｐ−キノンジオキシム０．０５重量部、金属酸化物５重量部からなる組成物をニーダーにて混練して、黒色のブチルゴム粘着剤を得た。次に、上記ブチルゴム粘着剤を片面に剥離層を設けた基材の他方の面に、カレンダーにて塗工し、厚さ１ｍｍの粘着テープを作製した。(試料番号６)
（比較例１）
ブチル再生ゴム１００重量部に対して、石油樹脂５０重量部、プロセスオイル６０重量部、炭酸カルシウム１８０重量部、ｐ−キノンジオキシム０．０５重量部、金属酸化物５重量部からなる組成物をニーダーにて混練して、黒色のブチルゴム粘着剤を得た。実施例１と同様にして上記ブチルゴム粘着剤をカレンダーで塗工し、厚さ１ｍｍの粘着テープを作製した。(試料番号７)
得られた粘着テープの粘着特性とフロー性試験の結果を表１に示す。
【表１】
2006152192.tif 000002
粘着特性については、ＪＩＳ  Ｚ０２３７に基づき測定した。粘着力は、各温度条件下で２５ｍｍ幅に切断した粘着テープをステンレス板に貼り、２ｋｇのローラーで１往復圧着後、２０分放置して、１８０度ピール力を測定した。タックについては、傾斜角４０度の傾斜板を備えた球転装置を使用し、この傾斜板上に固定した粘着テープの上に停止したボールの最大ナンバーで示す。
【００４０】
フロー性試験の試験方法は、粘着テープをステンレス板に貼り付け、２ｋｇのローラーで１往復圧着後、１２０℃に設定した循環式熱風乾燥機内に立て、２４時間放置後に取り出し、ズレの長さを測定するもので、ズレが小さいほど、高温フロー性に優れていると判断する。
【００４１】
上記粘着テープの粘着力は、ステンレス板に対して、いずれも０℃で８N/１０mm以上と高い値を示し、試料番号１から６のいずれについても、断続せずに滑らかに剥がれ、低温特性に優れた粘着剤であることが確認でき、ブチル再生ゴムを主原料とした試料番号７と同等以上の特性を示していた。フロー性試験についても、試料番号１から６のすべてについて、まったくズレがなく、高温特性に優れていた。
【産業上の利用可能性】
【００４２】
以上の説明から明らかなように、本発明の実施により、低温から高温まで安定した粘着特性を有し、低温時の断続剥がれがなく、かつ、高温時にフローしないブチルゴム粘着剤を得ることができる。また、このブチルゴム粘着剤に必要に応じて顔料を加えることにより、用途に合わせた色彩を持つ粘着テープを得ることができる。